TABLEAU I Essai Quantité du photo-sensibilisateur Temps de N (en g pour 100 g du polymère) fragilité Composante a) Composante b) (heures) Essai - - 165 témoin 1 0,5 Anthrone - 130 2 0,5 " 0,5 Co-(III)-acétyl- 53 acétonate 3 ~ 0,5 11 70 4 1,0 Anthrone - 126 5 1,0 1l 0,1 Co-(III)acétyl- 71 acétonate 6 - 0,1 " 240 ~~~ TABLEAU I (suite) Essai Quantité du photo-sensibilisateur Temps de N (en g pour 100 g du polymère) fragilité (heures) Composante a) Composante b) (heures) 7 - 0,5 Cu-(II)-acétyl acétonate 265 8 - 0,1 " 250 9 0,5 Anthrone 0,5 " 78 10 1,0 " 0,1 " 76 11 0,3 10-Méthoxyanthrone - 105 12 " 0,3 Al-(III)-acétyl- 98 acétonate 13 - 0,3 " 147 14 0,1 Anthrone - 145 15 0,1 " 0,5 Zr-(IV)-acétyl- 117 acétonate 16 - 0,5 Zr-(IV)-acétyl acétonate 165 17 - 0,5 V-(III)-acétyl- acétonate 330 18 - 0,1 " 357 19 0,5 Anthrone 0,5 " 26 20 1,0 " 0,1 " 71 21 0,5 10,10-Diéthylanthrone - 110 22 1,0 í' " - 93 23 0,5 " 0,5 Cr-(III)-acétyl- 71 acétonate 24 1,0 " 0,1 " 70 25 - 0,5 " 137 26 - 0,1 " 304 27 0,1 10-Hydroxy-10 propylanthrone 92 28 0,1 ' 0,5 Zn-(II)-acétyl acétonate 80 29 - 0,5 190 TABLEAU I (suite) Essai Quantité du photo-sensibilisateur Temps de N (en g pour 100 g du polymère) fragilité Composante a) Composante b) (heures) 30 1,0 10,10-Dibromo-anthrone - 90 31 0,5 " - 115 32 1,0 " 0,1 Fe-(II)-acétyl-acétonate 31 33 0,5 " 0,5 " 29 34 - 0,1 " 130 35 - 0,5 " 110 36 1,0 10-Nitroanthrone - 125 37 0,5 " - 98 38 1,0 " 0,1 Pe-(III)-acétyl- 33 acétonate 39 0,5 " 0,5 " 25 40 - 0,1 " 125 41 - 0,5 ll 102 TABLEAU II Essai Quantité du photosensibilisateur Temps de N (en g pour 100 g du polymère) fragilité Composante a) Composante b) (heures) 1 0,2 Anthrone - 140 2 0,2 " 0,2 Co-acétate 66 3 - 0,2 " 270 4 0,1 10-Hydroxy-10-iso- amylanthrone 145 5 0,1 tf 0,3 Ce-(III)-caprylate 113 6 - 0,3 " 133 7 0,5 10,10-Dir( B-éthoxycarbonyl) éthylanthrone - 120 8 0,5 " 0,5 Mn-(II)-laurate 67 9 - 0,5 " 265 TABLEAU II (suite) Essai Quantité du photosensibilisateur Temps de N (en g pour 100 g du polymère) fragilité Composante a) Composante b) (heures) 10 - 0,2 Sr-laurate 165 11 0,2 Anthrone Q,2, " 65 12 0,1 " 0,7 Zn-laurate 115 13 - " 241 14 - 0,5 V-(III)-stéarate 170 15 0,1 Anthrone 0,5 " 25 16 0,2 n 0,5 Sb-(III)-stéarate 65 17 - 0,5 " 335 18 0,3 10-Benzylidène anthrone - 118 19 0,3 " 0,7 Co-stéarate 50 20 - 0,7 " 90 21 0,1 10-Méthyl-10-acét oxyanthrone 145 22 0,1 " 0,3 Ca-stéarate 135 23 - 0,3 " 240 24 0,2 10-Méthylène-anthrone - 140 25 0,2 n 0,2 Ce-(IV)-stéarate 65 26 - 0,2 " 190 27 - 0,2 Ce-(III)-stéarate 190 28 0,1 Anthrone 0,2 " 115 29 0,5 Anthrone 0,5 Pb-(II)-stéarate 78 30 1,0 " 0,1 " 78 31 - 0,5 " 150 32 - 0,1 " 382 33 - 0,5 Fe-(III)-stéarate 90 34 0,2 Anthrone 0,5 " 79 35 0,1 Anthrone 1,0 Zn-stéarate 140 36 - 1,0 " 160 TABLEAU II (suite) Essai Quantité du photosensibilisateur Temps de NO (en g pour 100 g du polymère) fragilité Composante a) Composante b) (heures) 37 0,2 Anthrone 0,5 Fe-(III)-cérotate 90 38 - 0,5 " 265 39 - 0,5 Mn-cérotate 215 40 - 0,1 " 304 41 0,5 Anthrone 0,5 " 45 42 0,3 " 0,1 " 45 43 - 1,0 Ni-naphténate 360 44 0,2 Anthrone 1,0 " 120 45 0,1 " 0,3 Ce-(III)-sorbate 90 46 0,3 " 120 47 - 0,3 V-(III)-sorbate 410 48 0,1 Anthrone 0,3 " 98 49 0,2 " 0,2 Fe-(III)-sorbate 66 50 - 0,2 " 110 51 - 0,5 Fe-(III)-undécylénate 130 52 0,2 Anthrone 0,5 tt 90 53 0,5 " 0,5 Mn-(II)-undécylénate 45 54 - 0,5 " 137 55 - 0,1 " 16t 56 0,3 Anthrone 0,1 " 85 57 0,5 " 0,5 Mn-(II)-oléate 83 58 0,3 " 0,1 " 83 59 - 0,5 " 304 60 - 0,1 " 215 61 0,5 Anthrone 0,5 Mn-(II)-lévulate 87 62 0,3 ' 0,1 " 83 63 - 0,5 " 190 64 - 0,1 " 193 TABLEAU II (suite) Essai Quantité photosansibilisateur Temps de fra N (en g pour 100 g du polymère) gilité (heures) Composante a) Composante b) (heures) 65 0,1 10-Sthyl-10-bromo- anthrone - 143 66 0,1 " 0,3 Fe-(II)-oxalate 95 67 - 0,3 " 172 68 0,1 Anthrone 0,3 Mn-(II)-sébaçate 115 69 - 0,3 Mn-(II)-sébaçate 305 70 0,1 Anthrone 0,3 Fe-(III)-citrate 95 71 - 0,3 " 180 72 0,1 10-(4-acrylyloxy)- - 137 benzylidène-anthrone 73 0,1 " 0,3 Fe-(III)-benzoate 120 74 - 0,3 " 240 75 0,5 Anthrone 0,5 Mn-(II)-cuminate 45 76 0,3 " 0,1 " 45 77 - 0,5 " 137 78 - 0,1 " 215 79 0,2 Anthrone 0,3 Fe-(II)-phtalate 70 80 - 0,3 " 180 81 0,1 Anthrone 0,3 Mn-(II)-(2-benzoyl)- 90 benzoate 82 - 0,3 " 220 83 0,2 Anthrone 0,2 Mn-(II)-(4-benzoyl)- 130 phénoxy-acétate 84 - 0,2 " 170 85 0,2 Anthrone 0,2 Fe-(III)-(4-benzoyl) phénoxy-acétate 66 86 - 0,2 " 170 87 0,1 Anthrone 0,3 Mn-(II)-(4-benzoyl)- 110 phénoxypropionate 88 - 0,3 " 165 89 0,1 Anthrone 0,3 Fe-(III)-(4-acétyl)- 111 benzoate 0,3 " 165 TABLEAU II (suite Essai Quantité du photosensibilisateur Temps de N0 (en g pour 100 g du polymère) fragilité Composante a) Composante b) (heures) 91 0,1 Anthrone 0,3 Fe-(III)-sel de 125 l'acide anthraqui none-2-carboxylique 92 - 0,3 " 150 93 0,3 Anthrone 0,1 Nn-(II)-sel de l'acide 80 anthraquino ne-2-carbo xylique 94 0,5 " Q,5 " 85 95 - 0,1 " 290 96 - 0,5 " 137 97 0,3 Anthrone 0,5 " 130 Exemple 2. 100 parties de polystyrène sont mélangées à 1900C dans un mélangeur-malaxeur chauffable, avec les additifs spécifiés ciaprès.